КОМПОЗИЦИОННЫЙ МАТЕРИАЛ НА ОСНОВЕ УГЛЕРОДНЫХ ВОЛОКОН И СТЕКЛОНАПОЛНИТЕЛЯ И СПОСОБ ЕГО ИЗГОТОВЛЕНИЯ

2
2
1. Композиционный материал, включающий, по крайней мере, два слоя однонаправленных углеродных волокон и стеклонаполнителя, при этом содержание углеродных волокон в нем составляет 50-90 об.%, стеклонаполнителя 50-10 об.%, причем стеклонаполнитель представляет собой комбинацию стеклоткани с поверхностной плотностью от 500 до 1200 г/м, содержание которой в стеклонаполнителе составляет 100-0 об.% и хаотически армирующего стекловолокна с поверхностной плотностью от 150 до 600 г/м, содержание которого в стеклонаполнителе составляет 0-100 об.%.
2. Материал по п.1, отличающийся тем, что однонаправленное углеродное волокно уложено в заданном для каждого слоя направлении.
3. Способ изготовления композиционного материала, заключающийся в том, что на внутреннюю поверхность основания формы выкладывают слоями углеродное волокно и стеклонаполнитель, слой жертвенной ткани, слой проводящей сетки и устанавливают системы вакуумирования и системы подачи и отвода связующего, после чего их накрывают вакуумным мешком, который по краям герметично соединяют с основанием формы, затем осуществляют вакуумирование и подачу связующего, а после проведения процесса инфузии и полимеризации производят съем готового композиционного материала, представленного следующим соотношением компонентов, об.%:
углеродные волокна
50-90
стеклонаполнитель
50-10
2
2
4. Способ по п.3, отличающийся тем, что стеклонаполнитель представляет собой комбинацию стеклоткани с поверхностной плотностью от 500 до 1200 г/м, и хаотически армирующего стекловолокна с поверхностной плотностью от 150 до 600 г/м.
5. Способ по п.4, отличающийся тем, что стеклонаполнитель представлен следующим соотношением компонентов, об.%:
стеклоткань
100-0
хаотически армированное стекловолокно
0-100
6. Способ по п.3, отличающийся тем, что однонаправленное углеродное волокно укладывают во всех слоях в одном направлении.